(57)【特許請求の範囲】
【請求項１】
処理対象の汚染泥水に鉄粉を混合する工程と、
前記鉄粉混合泥水から比重分離により前記鉄粉を分離する工程と、
前記分離された鉄粉を回収する工程と、を含み、
前記鉄粉混合泥水を通水断面積の小さい送水管路を通して通水断面積の大きい比重分離部に送り、前記比重分離部において上昇流を発生させ前記鉄粉混合泥水から前記鉄粉を沈降させることで前記比重分離を行うことを特徴とする汚染泥水の処理方法。
【請求項２】
前記比重分離後の泥水を前記比重分離部から排水管路を通して排出する際に、前記排水管路の上流側または前記比重分離部の下流側に配置された磁石により前記比重分離後の泥水から前記鉄粉を分離する請求項１に記載の汚染泥水の処理方法。
【請求項３】
前記鉄粉の平均粒径が７０〜３００μｍである請求項１または２に記載の汚染泥水の処理方法。
【請求項４】
前記鉄粉を土粒子に対して重量比で１〜５０％混合する請求項１乃至３のいずれか１項に記載の汚染泥水の処理方法。
【請求項５】
前記回収された鉄粉を、そのまま、または再生して前記鉄粉混合工程で再使用する請求項１乃至４のいずれか１項に記載の汚染泥水の処理方法。
【請求項６】
処理対象の汚染泥水に鉄粉を混合する鉄粉混合部と、
前記鉄粉混合泥水から比重分離により前記鉄粉を分離する比重分離部と、
前記比重分離部において上昇流を発生させる上昇流発生部と、
前記分離された鉄粉を回収する回収手段と、を備え、
前記鉄粉混合泥水を通水断面積の小さい送水管路を通して通水断面積の大きい前記比重分離部に送り、前記比重分離部において前記鉄粉混合泥水から前記鉄粉を沈降させることで前記比重分離を行うことを特徴とする汚染泥水の処理システム。
【請求項７】
前記比重分離後の泥水を前記比重分離部から排水管路を通して排出する際に、前記排水管路の上流側または前記比重分離部の下流側に磁石を配置し、前記磁石により前記比重分離後の泥水から前記鉄粉を分離する請求項６に記載の汚染泥水の処理システム。
【発明の詳細な説明】
【技術分野】
【０００１】
本発明は、汚染泥水等の処理方法および処理システムに関する。
【背景技術】
【０００２】
シールド工法などによる掘削工事で発生する泥水や浚渫土には、自然由来の砒素や重金属類等が含まれる場合がある。かかる問題の対策として、砒素を含み土壌環境基準を超過する削孔泥水等に、鉄粉を添加し、鉄粉表面に砒素を吸着させた後に遠心分離や磁気分離により鉄粉を分離回収し、非汚染土壌を得る方法・システムが提案されている（たとえば、特許文献１，２，３参照）。
【先行技術文献】
【特許文献】
【０００３】
【特許文献１】特開2011-56482号公報
【特許文献２】特開2014-73464号公報
【特許文献３】特開2014-188408号公報
【発明の概要】
【発明が解決しようとする課題】
【０００４】
特許文献１〜３によれば、従来の泥水処理施設に加え、鉄粉を回収するための複雑な磁気分離装置や遠心分離装置が必要であり、処理費用が増大することが避けられない。また、大量の泥水を磁気分離や遠心分離により処理する場合、各機器の処理能力が小さいため機器の設置台数が多くなってしまう。また、磁気分離や遠心分離の機構が複雑なため、対象規模が大きくなる際に費用面でのスケールデメリットが大きい。また、鉄粉を含む泥水等を遠心分離する場合、装置の磨耗が大きくなることが予測される。
【０００５】
本発明は、上述のような従来技術の問題に鑑み、従来の磁気分離や遠心分離と比較して装置構造が簡単になり、処理量の増大に対応が容易な汚染泥水の処理方法・システムを提供することを目的とする。
【課題を解決するための手段】
【０００６】
上記目的を達成するための汚染泥水の処理方法は、処理対象の汚染泥水に鉄粉を混合する工程と、前記鉄粉混合泥水から比重分離により前記鉄粉を分離する工程と、前記分離された鉄粉を回収する工程と、を含み、前記鉄粉混合泥水を通水断面積の小さい送水管路を通して通水断面積の大きい比重分離部に送り、前記比重分離部において上昇流を発生させ前記鉄粉混合泥水から前記鉄粉を沈降させることで前記比重分離を行うことを特徴とする。
【０００７】
この汚染泥水の処理方法によれば、処理対象の汚染泥水に鉄粉を混合することで、泥水中に含まれる処理対象の砒素や重金属類を鉄粉に吸着させ、この鉄粉混合泥水を通水断面積の小さい送水管路を通して通水断面積の大きい比重分離部に送ると、比重分離部において鉄粉混合泥水の流速が低下し、比重の大きい鉄粉が比重の小さい土粒子よりも速い沈降速度で沈降することにより、鉄粉と土粒子とを比重分離することができる。このようにして砒素や重金属類を吸着した鉄粉を分離し回収することで、汚染泥水を非汚染泥水に処理することができる。比重分離部は、従来の磁気分離や遠心分離と比較して装置構造が簡単であり、また、比重分離部の容積を増やすだけで大量処理が可能であるので、汚染泥水の処理量の増大に容易に対応できる。
【０００８】
上記汚染泥水の処理方法において、前記比重分離後の泥水を前記比重分離部から排水管路を通して排出する際に、前記排水管路の上流側または前記比重分離部の下流側に配置された磁石により前記比重分離後の泥水から前記鉄粉を分離することが好ましい。鉄粉のうち粒子の比較的小さいものは、比重分離後の泥水に含まれることが多いが、磁石によって簡単に分離し除去することができる。磁石を排水管路の上流側や比重分離部の下流側に配置するだけであるので、装置構造が複雑になることはない。
【０００９】
また、前記比重分離部において上昇流を発生させることにより、分離した鉄粉へ土粒子が混入することを低減できる。この際の上昇流の速度（絶対値）は、土粒子の沈降速度よりも大きく、鉄粉の沈降速度よりも小さくすることで、混入低減効果が向上する。
【００１０】
また、前記鉄粉の平均粒径が７０〜３００μｍであることが好ましい。また、前記鉄粉を土粒子に対して重量比で１〜５０％混合することが好ましい。
【００１１】
また、前記回収された鉄粉を、そのまままたは再生して前記鉄粉混合工程で再使用することが好ましい。なお、鉄粉混合工程前に汚染泥水から礫分・砂分を除去することが好ましい。
【００１２】
上記目的を達成するための汚染泥水の処理システムは、処理対象の汚染泥水に鉄粉を混合する鉄粉混合部と、前記鉄粉混合泥水から比重分離により前記鉄粉を分離する比重分離部と、前記比重分離部において上昇流を発生させる上昇流発生部と、前記分離された鉄粉を回収する回収手段と、を備え、前記鉄粉混合泥水を通水断面積の小さい送水管路を通して通水断面積の大きい前記比重分離部に送り、前記比重分離部において前記鉄粉混合泥水から前記鉄粉を沈降させることで前記比重分離を行うことを特徴とする。
【００１３】
この汚染泥水の処理システムによれば、処理対象の汚染泥水に鉄粉を混合することで、泥水中に含まれる処理対象の砒素や重金属類を鉄粉に吸着させ、この鉄粉混合泥水を通水断面積の小さい送水管路を通して通水断面積の大きい比重分離部に送ると、比重分離部において鉄粉混合泥水の流速が低下し、比重の大きい鉄粉が比重の小さい土粒子よりも速い沈降速度で沈降することにより、鉄粉と土粒子とを分離することができる。このようにして砒素や重金属類を吸着した鉄粉を分離し回収することで、汚染泥水を非汚染泥水に処理できる。比重分離部は、従来の磁気分離や遠心分離と比較して装置構造が簡単であり、また、比重分離部の容積を増やすだけで大量処理が可能であるので、汚染泥水の処理量の増大に容易に対応できる。
【００１４】
上記汚染泥水の処理システムにおいて、前記比重分離後の泥水を前記比重分離部から排水管路を通して排出する際に、前記排水管路の上流側または前記比重分離部の下流側に磁石を配置し、前記磁石により前記比重分離後の泥水から前記鉄粉を分離することが好ましい。鉄粉のうち粒子の比較的小さいものは、比重分離後の泥水に含まれることが多いが、磁石によって簡単に分離し除去することができる。磁石を排水管路の上流側や比重分離部の下流側に配置するだけであるので、装置構造が複雑になることはない。
【００１５】
前記比重分離部において上昇流を発生させる上昇流発生部を有することにより、分離した鉄粉へ土粒子が混入することを低減できる。この際の上昇流の速度（絶対値）は、土粒子の沈降速度よりも大きく、鉄粉の沈降速度よりも小さくすることで、混入低減効果が向上する。なお、鉄粉混合部の上流側に汚染泥水から礫分・砂分を除去する礫分・砂分除去部を配置することが好ましい。
【発明の効果】
【００１６】
本発明によれば、従来の磁気分離や遠心分離と比較して装置構造が簡単になり、処理量の増大に対応が容易な汚染泥水の処理方法・システムを提供することができる。
【図面の簡単な説明】
【００１７】
【図１】本実施形態による汚染泥水の処理方法の各工程を説明するためのフローチャートである。
【図２】図１の汚染泥水の処理方法を実行可能な汚染泥水の処理システムを概略的に示す側面図（ａ）および上面図（ｂ）である。
【図３】図２の汚染泥水の処理システムに適用可能な比重分離装置を概略的に示す側面図（ａ）〜（ｇ）である。
【図４】図２の汚染泥水の処理システムに適用可能な上昇流発生部を有する比重分離装置を概略的に示す側面図（ａ）（ｂ）である。
【図５】本実施形態による比重分離装置の具体例を示す上面図（ａ）、正面図（ｂ）および側面図（ｃ）である。
【図６】実験例１における溶出試験結果を示すグラフである。
【図７】実験例２における溶出試験結果を示すグラフである。
【図８】実験例３の実験装置を示す図（ａ）（ｂ）である。
【図９】実験例３（磁石なし）における試験結果を示すグラフである。
【図１０】実験例３（磁石あり）における試験結果を示すグラフである。
【図１１】実験例４における試験結果を示すグラフである。
【発明を実施するための形態】
【００１８】
以下、本発明を実施するための形態について図面を用いて説明する。図１は本実施形態による汚染泥水の処理方法の各工程を説明するためのフローチャートである。図２は図１の汚染泥水の処理方法を実行可能な汚染泥水の処理システム１０を概略的に示す側面図（ａ）および上面図（ｂ）である。
【００１９】
本実施形態による汚染泥水の処理方法の各工程Ｓ０１〜Ｓ１０について図１、図２（ａ）（ｂ）を参照して説明すると、まず、シールドマシンによる掘削工程において汚染泥水が生じると（Ｓ０１）、汚染泥水を振動篩からなる礫分除去装置（図示省略）に送り、汚染泥水から径2mm以上の礫分を除去し（Ｓ０２）、さらにサイクロン付き篩からなる砂分除去装置（図示省略）で径75μm以上の砂分を除去する（Ｓ０３）。除去された礫分・砂分のうち溶出量が土壌環境基準以下のものは非汚染の土砂として処分される（Ｓ０４）。
【００２０】
礫分・砂分が除去された泥水は、調泥槽１１にいったん貯蔵される（Ｓ０５）。なお、シールドマシンによる掘削工程で必要な泥水は、この調泥槽１１から送られるようにしてもよい。
【００２１】
次に、調泥槽１１から砂分礫分除去後の泥水を攪拌・反応槽１２に送り、この泥水に鉄粉を添加し、攪拌・反応槽１２内で攪拌し混合して、泥水に含まれる砒素や重金属類を鉄粉に吸着させる（Ｓ０６）。鉄粉は、図２（ａ）（ｂ）のように、鉄粉フレコンＦＥをクレーンＣＲで定量切り出しフィーダＦＤに投入し、一定量の鉄粉が攪拌・反応槽１２に供給される。
【００２２】
砒素・重金属類の吸着材として平均粒径70〜300μmの鉄粉を使用することが好ましい。鉄粉の混合量は、土粒子に対して重量比で1〜50％が好ましい。また、鉄粉としては砒素吸着能力の高いものを使用することが好ましく、たとえば、株式会社神戸製鋼から販売されている重金属汚染土壌・地下水浄化用鉄粉「エコメル」（登録商標）などを使用できる。
【００２３】
次に、図２（ａ）（ｂ）のように、鉄粉混合泥水を攪拌・反応槽１２から圧送ポンプ１３でインバータによる流量調整をしながら攪拌・反応槽１２から比重分離装置１７の比重分離槽１７ａに供給する。この供給の途中で、流量計１４，密度計１５により鉄粉混合泥水の流量と密度を測定し、鉄粉混合泥水の供給量と鉄粉混合量を管理する。
【００２４】
比重分離装置１７は、その上流側の送水管１６の管径よりも断面が大きく構成された比重分離槽１７ａと、比重分離槽１７ａに連通して下流側にほぼ鉛直に設けられた立ち上がり部１７ｂと、立ち上がり部１７ｂの上端に水平に接続された排水管２０と立ち上がり部１７ｂとの角部に配置された磁石１９と、を有する。比重分離装置１７は、比重分離槽２７ａの上流側上端に対し送水管１６から泥水が流入し、立ち上がり部１７ｂを設けたため送水管１６よりも高い位置の排水管２０から流出するようになっている。
【００２５】
比重分離装置１７の比重分離槽１７ａ内で比重分離により鉄粉混合泥水から鉄粉を分離する（Ｓ０７）。すなわち、鉄粉混合泥水は、送水管１６の管径よりも断面が大きい比重分離槽１７ａ内に流入した段階で流速が大きく低下し、鉄粉（密度7.87g/cm3）と土粒子（密度2.66g/cm3程度）との比重差のため沈降速度が大きい鉄粉を沈降させることで、鉄粉の分離が生じる。
【００２６】
鉄粉が分離された泥水は比重分離槽１７ａから排水管２０を通して流れて排出されるが、この泥水に鉄粉のうち粒子の比較的小さいものが含まれるため、この鉄粉を比重分離槽１７ａの排出側（下流側）の排水管路上流側に設置した磁石１９により除去する（磁気分離）。このように磁石１９を設置することにより、泥水の処理量を増やし流速を上げた場合でも砒素等が吸着した比較的小さい粒子の鉄粉を効率的に回収することができる。
【００２７】
次に、鉄粉混合泥水から分離された鉄粉ＦＥを比重分離槽１７ａ内からバックホウＢＨ等を用いて掻き出し回収鉄粉槽２２へ移動させて回収する（Ｓ０８）。
【００２８】
上述のようにして鉄粉混合泥水から鉄粉を分離・回収することで、非汚染の泥水を得るが、かかる泥水は、排水管２０を通して排出されて濁水槽２１にいったん貯蔵されてから、脱水・濁水処理施設（図示省略）に送られ（Ｓ０９）、脱水処理され、水分は放流され、溶出量が土壌環境基準以下の粘土分は非汚染の汚泥として処分される（Ｓ１０）。
【００２９】
本実施形態の汚染泥水の処理方法・システムによれば、処理対象の汚染泥水について礫分・砂分の除去処理後、汚染泥水に鉄粉を混合することで、泥水中に含まれる処理対象の砒素や重金属類を鉄粉に吸着させ、この鉄粉混合泥水を通水断面積の小さい送水管路を通して通水断面積の大きい比重分離槽に送ると、比重分離槽において鉄粉混合泥水の流速が低下し、比重の大きい鉄粉が比重の小さい土粒子よりも速い沈降速度で沈降することにより、鉄粉と土粒子とを比重分離することができる。このようにして重金属類を吸着した鉄粉を分離し回収することで、汚染泥水を非汚染泥水に処理することができる。
【００３０】
次に、図２の比重分離装置の別の例について図３を参照して説明する。図３は、図２の汚染泥水の処理システムに適用可能な比重分離装置を概略的に示す側面図（ａ）〜（ｈ）である。
【００３１】
図３（ａ）の比重分離装置は、比重分離槽２７ａの上端に位置する送水管１６から泥水が流入し、送水管１６と同じ高さ位置の排水管２０から流出するようになっている。鉄粉ＦＥの沈降は主に比重分離槽２７ａ内の送水管１６側の上流〜中央近傍で優先的に生じる。なお、図２（ａ）（ｂ）の比重分離槽１７ａにおいても鉄粉ＦＥの沈降は主に上流〜中央近傍で優先的に生じる。
【００３２】
図３（ｂ）の比重分離装置は、比重分離槽２７ｂの下端に位置する送水管１６から泥水が流入し、比重分離槽２７ｂの上端に位置する排水管２０から流出するようになっている。
【００３３】
図３（ｃ）の比重分離装置は、比重分離槽２７ｃの底板から槽内部に鉛直に延びる送水管１６から泥水が流入し、比重分離槽２７ｃの上端に位置する排水管２０から流出するようになっている。鉄粉ＦＥの沈降は比重分離槽２ｃｂ内でほぼ均等に生じる。
【００３４】
図３（ｄ）〜（ｆ）の比重分離装置は、排水管２０の上流側に配置された磁石１９に加えて比重分離槽２７ａ〜２７ｃの上端水平部（比重分離槽の下流側）に平板状の磁石２５を配置したものである。磁石１９，２５に比較的小さい粒子の鉄粉ＦＥ’を吸着させて効率的に除去し回収することができる。
【００３５】
図３（ｇ）の比重分離装置は、図２の比重分離槽１７ａの上方の立ち上がり部１７ｂの上端水平部（比重分離槽の下流側）に平板状の磁石２５を配置したものである。磁石１９，２５に比較的小さい粒子の鉄粉ＦＥ’を吸着させて効率的に除去し回収することができる。
【００３６】
図３（ｈ）の比重分離装置は、比重分離槽２７ｄを下端に位置する送水管１６から泥水が流入し、立ち上がり部２７ｅの上端に位置する排水管２０から流出するように構成し、磁石１９に加えて、立ち上がり部２７ｅの上端水平部（比重分離槽の下流側）に平板状の磁石２５を配置したものである。磁石１９，２５に比較的小さい粒子の鉄粉ＦＥ’を吸着させて効率的に除去し回収することができる。
【００３７】
図２，図３（ａ）〜（ｇ）の比重分離装置は、従来の磁気分離や遠心分離と比較して装置構造が簡単であり、また、比重分離槽の容積を増やすだけで大量処理が可能であるので、汚染泥水の処理量の増大に容易に対応できる。なお、図２，図３（ａ）〜（ｇ）では、磁石１９，２５を装置外側に設置したが、装置内部に設置してもよい。また、磁石は、永久磁石や電磁石等を使用できる。
【００３８】
次に、図２の比重分離装置のさらに別の例について図４を参照して説明する。図４は、図２の汚染泥水の処理システムに適用可能な上昇流発生部を有する比重分離装置を概略的に示す側面図（ａ）（ｂ）である。
【００３９】
図４（ａ）（ｂ）の比重分離装置は、図３（ａ）の比重分離槽２７ａ、図３（ｃ）の比重分離槽２７ｃにおいて、それらの底面から上昇流を発生させる上昇流発生部を設けたものである。かかる上昇流発生部として、たとえば、底板に配置した孔付き鋼管から外部のポンプ等により水流を上昇させるように構成できる。上昇流を槽底面から発生させることにより、分離した鉄粉へ土粒子が混入することを低減できる。この際の上昇流の速度（絶対値）は、土粒子の沈降速度よりも大きく、鉄粉の沈降速度よりも小さくすることで、混入低減効果が向上する。
【００４０】
図１の鉄粉の回収工程Ｓ０８における回収後の鉄粉は、砒素等に対する処理能力が残っている場合にはそのまま再利用し、能力が残っていない場合には酸等での洗浄による再生や場外処分等を行う。
【００４１】
鉄粉の砒素吸着能力の判定は、鉄粉の吸着能力を事前に判定して処理前の泥水中の砒素濃度から計算する方法、鉄粉を砒素濃度が既知の溶液に浸し一定時間後に水溶液中の濃度を分析して余力を確認する方法、鉄粉表面の砒素濃度を分析する方法等によって行うことができる。
【００４２】
また、分離後の鉄粉は、比重分離装置を停止させて回収する方法（たとえば、図２（ａ）（ｂ）のように、バックホーＢＨを用いて掻き出して回収する）、比重分離装置に排出装置を設置し鉄粉を連続的に回収する方法、比重分離装置を複数用意して交互に使用し、使用していない方の鉄粉を掻き出す方法等により回収することができる。
【００４３】
図５（ａ）〜（ｃ）に本実施形態による比重分離装置の具体例を示す。図５（ａ）〜（ｃ）の比重分離装置３０は、図２（ａ）（ｂ）の比重分離装置を具体化したもので、比重分離槽３１と、立ち上がり部３２と、複数の槽架台３３と、を有する。比重分離槽３１は、図３（ｃ）の側面上部に配置された鉄粉混合泥水注入口３１ａと、槽の水平上面に配置された開閉可能な矩形状の蓋３４と、槽内部を点検のために覗くための覗き窓３６と、を有する。立ち上がり部３２は、その上面に設けられた泥水排出口３２ａと、上部側面に設けられた複数の磁石挿入孔３５と、を有する。磁石挿入孔３５には、図５（ａ）の破線のように、棒状体の磁石３７が挿入され、磁石３７は立ち上がり部３２の内部上面近傍に水平に位置するようになっている。
【００４４】
図５（ａ）〜（ｃ）の比重分離装置３０によれば、鉄粉混合泥水が注入口３１ａから比重分離槽３１内に流入すると、比重分離により鉄粉が沈降するとともに、立ち上がり部３２の内部上面近傍（比重分離槽の下流側）に配置された複数の棒状体の磁石３７に比較的小さい粒子の鉄粉が吸着する。棒状体の磁石３７に吸着した鉄粉は、磁石３７を磁石挿入孔３５から引き抜くときに、孔３５の周囲に当たり落下することで、簡単に除去することができる。
【００４５】
本実施形態の汚染泥水の処理システムによれば、磁気分離や遠心分離と比較して装置の構造が簡単であり、処理量を増やしたい場合、装置の大型化と台数増加の両方での対応が可能であり、低コストの簡便なシステムで汚染泥水の大量処理を行うことができる。
【００４６】
また、比重分離装置内における鉄粉混合泥水の流速や泥水への加水（粘度の調整）等を設定することで、鉄粉の回収状況を調整することができる。たとえば、鉄粉混合泥水へ加水して粘度を低くして比重分離槽内における鉄粉の沈降比率を増やすことができる。
【実験例】
【００４７】
以下、実験例１〜４により本実施形態の効果を確認した。実験例１は、鉄粉の粒径が鉄粉の吸着性に及ぼす影響を確認したものである。鉄粉の粒径を大きくすると単位重量あたりの表面積は減少し、砒素や重金属類との接触・反応効率は低下するが、鉄粉添加量の増加や反応時間の調整により重金属の除去能力を調整することができる。
【００４８】
砒素を含むベントナイト泥水に粒径の異なる鉄粉を添加し混合し、鉄粉回収後に溶出試験を実施した結果を図６に示す。図６からわかるように、中央粒径150μmの鉄粉を10％混合した（ベントナイト土粒子に対する重量比）ケースは、中央粒径70μmの鉄粉を10％混合したケースと同様に、砒素溶出量が土壌環境基準以下となった。中央粒径300μmの鉄粉の場合、10%、30%の混合のケースでは土壌環境基準を超えたが、50％の混合のケースに土壌環境基準以下となった。鉄粉の粒径が比較的小さいと、砒素や重金属類に対する吸着性がよく、砒素や重金属類の除去能力が優れることがわかる。また、鉄粉の粒径を比較的大きくしても、鉄粉混合量の増加により砒素や重金属類の除去能力を調整できることがわかる。
【００４９】
次に、実験例２により、反応時間が鉄粉の吸着性に及ぼす影響について調査した。中央粒径72μmの鉄粉を浚渫土に添加し混合し、所定の時間経過後に鉄粉を除去して溶出試験を実施した結果を図７に示す。図７からわかるように、鉄粉の混合量が1％、5％、10％のケースではともに10分経過した段階において、土壌環境基準以下となっているが、反応時間を30分とした場合には、1％添加の場合には溶出量の低下が見られた。すなわち、汚染濃度が低い場合、鉄粉の添加量を減らすことが可能であり、さらに反応時間を長くとることにより鉄粉の添加量を減らすことが可能であることはわかる。
【００５０】
次に、実験例３により、図３（ｃ）のように比重分離槽の底面から泥水を流入させ上昇させた場合の上昇流速の影響について調査した。図８（ａ）に上端（排水管上流端）に磁石を配置した円筒カラムからなる実験装置を示し、（ｂ）に同じ構成であるが磁石を省略した実験装置を示す。
【００５１】
図８（ａ）（ｂ）に示す円筒カラムの底面より鉄粉混合泥水を供給し上昇させた場合の装置内の上昇流速と鉄粉の沈降率、流出率を図９（磁石なし），図１０（磁石あり）に示す。この沈降率および流出率は混合した鉄粉に対して沈降・流出した鉄粉の重量比である。また、ここでの流速は円筒カラム内の流速であり、送泥水量と断面積とから算出した値である。図９から、装置内の上昇流速を大きくすると、処理量を増やすことができるが、磁石がない場合、流出する鉄粉量が増え、磁石により回収する鉄粉量が減り、また、逆に流速を小さくすると、処理量は減るが流出鉄粉量を減らすことができる。また、図１０から、磁石を配置することで、装置内の上昇流速を大きくして処理量を増やしても、流出する鉄粉量がわずかに減少する程度であり、磁石配置の効果が確認できた。
【００５２】
図８（ａ）の実験装置は、図３（ｃ）（ｆ）の構成を模擬したもので、図３（ｃ）（ｆ）の比重分離装置による効果を確認できたといえる。また、図３（ｂ）（ｅ）の比重分離装置についても、鉛直方向の流速による分離状況は実験例３によって確認できたといえる。
【００５３】
次に、実験例４により、図８（ａ）の実験装置を用いて、鉄粉混合泥水の粘度の影響について調査した。鉄粉混合泥水に加水して粘性を調整し、上昇流速を三段階に変えた場合の鉄粉の沈降率、流出率を調べ、その結果を図１１に示す。図１１から、鉄粉混合泥水の粘度を低下させファンネル粘度の値を小さくすることで、いずれの流速でも鉄粉の沈降比率を増やし、磁気分離の負荷を減らす（磁石からの鉄粉の分離回収頻度を減らす）ことが可能であることがわかる。なお、鉄粉混合泥水のファンネル粘度は、（株）西日本試験機製のファンネル粘度計(S-251)を用いて測定した。
【００５４】
以上のように本発明を実施するための形態について説明したが、本発明はこれらに限定されるものではなく、本発明の技術的思想の範囲内で各種の変形が可能である。たとえば、本実施形態における処理対象の汚染泥水は、シールドマシンによる掘削工程において生じるものとしたが、本発明は、これに限定されず、他の汚染泥水にも適用できることはもちろんである。
【００５５】
また、鉄粉を比重分離する比重分離装置は、槽構成に限定されず、たとえば、管路構成であってもよく、また、上部が開いた流路であってもよい。
【００５６】
また、磁石に吸着した鉄粉は、図５では、機械的構成により強制的に除去し回収するようにしたが、これに限定されず、たとえば、電磁石を使用しオン・オフの切替によって回収するようにしてもよい。また、図２（ａ）、図３（ａ）〜（ｃ）における磁石の位置は、図示の位置に限定されず、たとえば、比重分離装置側の排水管近傍であってもよい。また、磁石は、図３（ｄ）〜（ｈ）のように複数位置に配置してもよく、また、排水管側の複数位置に配置してもよい。
【００５７】
また、自然由来の砒素や重金属類を含む浚渫土を埋立てに使用する場合、埋立て完了後に土壌環境基準を超過した地盤ができあがることになるが（埋立て段階では水底土砂基準以下であれば埋立ては可能である）、砒素等を含む浚渫土に本方法を適用することで、土壌環境基準以下の地盤とすることができる。このように浚渫土に適用する場合、たとえば、土運船内において鉄粉を添加・混合し、バージアンローダー船で埋立地に投入する直前に本方法・システムを用いて鉄粉を回収することができる。
【００５８】
また、浚渫土中の砂鉄が多く、鉄粉とともに回収されて再利用する際に両者の区別が困難となることが予想される場合、本システムを２台使用し、1台目で前処理として砂鉄を回収した後に、鉄粉を加えて２台目で鉄粉を回収することが考えられる。
【産業上の利用可能性】
【００５９】
本発明の汚染泥水の処理方法・システムによれば、従来の磁気分離や遠心分離と比較して装置構造が簡単になり、処理量の増大に対応が容易であるので、効率よくかつ低コストで汚染泥水を処理可能である。
【符号の説明】
【００６０】
１０ 汚染泥水の処理システム
１２ 攪拌・反応槽
１６ 送水管
１７ 比重分離装置
１７ａ 比重分離槽（比重分離部）
１９，２５ 磁石
２０ 排水管
２７ａ〜２７ｃ 比重分離槽（比重分離部）
３０ 比重分離装置
３１ 比重分離槽（比重分離部）
３５ 磁石挿入孔
３７ 磁石
ＦＥ，ＦＥ’ 鉄粉
【図１】
0006572135.tif 000002
【図２】
0006572135.tif 000003
【図３】
0006572135.tif 000004
【図４】
0006572135.tif 000005
【図５】
0006572135.tif 000006
【図６】
0006572135.tif 000007
【図７】
0006572135.tif 000008
【図８】
0006572135.tif 000009
【図９】
0006572135.tif 000010
【図１０】
0006572135.tif 000011
【図１１】
0006572135.tif 000012